СПОСОБ ПОЛУЧЕНИЯ МОДИФИЦИРОВАННОГО ДИОКСИДА КРЕМНИЯ
METHOD FOR PRODUCING MODIFIED SILICON DIOXIDE

Изобретение относится к модифицированным материалам из диоксида кремния, применяемым в качестве наполнителей для резинотехнических изделий, в качестве адсорбентов, загустителей консистентных смазок, носителей (подложек), повышающих эффективность катализаторов и т.д.
Известен способ получения модифицированных кремнеземов (А.С. SU 373255, МПК С01В 33/12, 1975 г.) путем их обработки политетрацианэтиленом или политетрацианбензолом, который получают из соответствующего мономера из газовой фазы на поверхности кремнезема.
Недостатком способа является сложность технологического процесса, низкая степень гидрофобности (12%), слеживаемость продукта при хранении.
Известен способ получения гидрофобной двуокиси кремния (А.С. SU 440339, МПК С01В 33/193, 1974 г.) путем осаждения ее из раствора силиката натрия электролитом с последующей обработкой полученной суспензии двуокиси кремния диметилдихлорсиланом в количестве 17% к весу двуокиси кремния, промывкой и сушкой осадка при 135°C, при дальнейшем прокаливании в течение 2 ч при температуре 380-400°C.
Недостатком способа является сложность технологического процесса, низкая степень гидрофобизации (23%) и слеживаемость продукта при хранении.
Известен способ получения термостойкого гидрофобного наполнителя (А.С. SU 1288191, МПК С09С 3/12, 1987 г.) путем двойной обработки аэросила кремнийорганическим соединением на первой стадии фенилсиландиолом, на второй - полиметилсилоксаном.
Недостатком способа является низкая степень гидрофобизации (47%) и слеживаемость продукции при хранении.
Известен способ получения модифицированного диоксида кремния (А.С. SU 1328289, МПК С01В 33/18, 1987 г.) путем осаждения кремнезема из раствора силиката натрия с последующей обработкой суспензии аминоспиртом в количестве 1,5-7 масс. % к весу продукта, сушкой при температуре 40-170°C и помолом целевого продукта.
Недостатком способа является сложность процесса, так как требует стадию помола, низкая гидрофобность (5%), высокая слеживаемость порошка при хранении.
Известен способ получения модифицированного диоксида кремния (Пат. RU 2021203, МПК С01В 33/18, 1994 г.) путем смешения водной суспензии диоксида кремния с алкилсиликонатом натрия (ГКЖ-10) или с алюмометилсилоксанолятом натрия (Петросил-2М) в количестве 10-40% от количества кремнезема и последующей сушкой при температуре 680-750°C.
Недостатком способа является низкая степень гидрофобности (82%) при большом расходе модификатора (45%), слеживаемость при хранении.
Известен способ получения модифицированных кремнеземов (Пат. RU 2445261, МПК С01В 33/18, С09С 1/28, С08К 3/36, 2012 г.), легированных оксидом калия и обработанных модификатором.
Недостатком способа является сложность технологического процесса.
Известен способ получения модифицированных кремнеземов (Пат. RU 2107658, МПК С01В 33/18, С09С 3/12, 1998 г.) путем введения в суспензию перед сушкой модификатора - этилгидридсилоксанового масла.
Недостатком способа является сложность технологического процесса, необходимость проведения модификации при получении кремнезема.
Известен способ гидрофобизации порошков (Пат. RU 2118303, МПК С04В 20/1, 1998 г.), заключающийся в приготовлении сухого гидрофобизатора по трехступенчатой технологии, включая сушку исходных компонентов, затем совместное их измельчение и дополнительную термообработку и гидрофобизацию сыпучего материала в барабанном смесителе гравитационного действия.
Недостатком данного способа является сложность технологического процесса, необходимость проведения сушки при повышенных температурах.
Известен способ получения смеси на основе углерода и порошка диоксида кремния (Пат. RU 2531180, МПК С08К 3/04, С08К 3/22, С08К 3/36, 2014 г.), включающий получение базового порошка, размол, рассев, получение плакирующего покрытия, нанесение плакирующего покрытия на базовый порошок, грануляцию, получение водно-кислотного раствора плакирующего каучуксодержащего вещества, смешение полученных ингредиентов, высушивание с постоянным перемешиванием, протирание через сито.
Недостатком способа является сложность технологического процесса, высушивание при высоких температурах.
Наиболее близким является способ устранения слеживаемости гранулированных удобрений (А.С. SU 480686, МПК С25С 1/02, 1975), заключающийся в покрытии гранул удобрения припудривающими добавками путем их смешения при весовом отношении припудривающей добавки к удобрениям 2-4%.
Недостатком способа является высокая гигроскопичность продукта.
Задачей технического решения является сохранение первоначальных свойств диоксида кремния в процессе его длительного хранения.
Техническим результатом является снижение слеживаемости диоксида кремния.
Технический результат достигается в способе получения модифицированного диоксида кремния путем опудривания мелкодисперсным компонентом при смешении двух компонентов, при этом в качестве мелкодисперсного компонента используют диоксид кремния, а в качестве второго компонента используют фосфорборазотсодержащий олигомер ФЭДА при массовом соотношении диоксид кремния : фосфорборазотсодержащий олигомер ФЭДА, равном 1:1.
Способ получения модифицированного диоксида кремния характеризуется тем, что в качестве мелкодисперсного компонента используют диоксид кремния в виде белой сажи марки БС-100 или БС-120.
Способ получения модифицированного диоксида кремния характеризуется тем, что в качестве мелкодисперсного компонента используют диоксид кремния в виде Осил 175.
Способ получения модифицированного диоксида кремния характеризуется тем, что в качестве мелкодисперсного компонента используют диоксид кремния в виде аэросил R812.
Сущностью способа является то, что мелкодисперсный диоксид кремния в результате опудривания им фосфорборазотсодержащего олигомера ФЭДА, распределяясь по поверхности частиц ФЭДА, образует с последним водородные связи. Диоксид кремния полностью и быстро связывается с частицами ФЭДА. Таким образом, кислороды диоксида кремния теряют возможность взаимодействовать с компонентами внешней среды, способствующими его слеживанию. Так, например, диоксид кремния сохраняет высокую гидрофобность, которая сохраняется в течение длительного срока, при этом не проходит процесса коагуляции частиц, в результате чего диоксид кремния обладает высокими сыпучими свойствами, то есть снижается слеживаемость порошка при длительном хранении.
В качестве второго компонента - опудриваемого компонента - используется фосфорборазотсодержащий олигомер ФЭДА (Пат. 2526980 РФ, МПК C09D 127/24, C09D 5/18, 27.08.2014).
Способ осуществляют следующим образом.
В шаровую мельницу загружают равные массовые количества диоксида кремния и фосфорборазотсодержащего олигомера. В течение 15 минут смесь перемешивают при нормальных условиях. Полученный модифицированный диоксид кремния представляет собой однородный сыпучий порошок.
Слеживаемость порошка определяли согласно СТО 64601240-001-2013 «Эластомерный модификатор битума Rubind».
Результаты испытаний представлены в таблице.
Пример 1
В шаровую мельницу загружают навеску белой сажи марки БС-100 (100 г) и фосфорборазотсодержащий олигомер ФЭДА (100 г) и проводят перемешивание двух компонентов (опудривание ФЭДА) при нормальных условиях в течение 15 минут. Белая сажа оседает на поверхности ФЭДА. Полученный модифицированный диоксид кремния является однородным сыпучим порошком.
Пример 2
Процесс ведут по примеру 1, но в качестве диоксида углерода используют белую сажу марки БС-120. Полученный модифицированный диоксид кремния является однородным сыпучим порошком.
Пример 3
Процесс ведут по примеру 1, но в качестве диоксида углерода используют Осил 175. Полученный модифицированный диоксид кремния является однородным сыпучим порошком.
Пример 4
Процесс ведут по примеру 1, но в качестве диоксида углерода используют аэросил R812. Полученный модифицированный диоксид кремния является однородным сыпучим порошком.
Таким образом, способ получения модифицированного диоксида кремния путем опудривания им фосфорборазотсодержащего олигомера ФЭДА при смешении в массовом соотношении 1:1 обеспечивает снижение слеживаемости диоксида кремния.